ТЕХНОЛОГИЧЕСКАЯ ДОБАВКА ДЛЯ ТЕРМОПЛАСТИЧНЫХ ПОЛИУРЕТАНОВ

1. Технологическая добавка, содержащая
а) гидрофобизированные, по меньшей мере частично агрегированные металлооксидные частицы, выбранные из группы, включающей оксид алюминия, диоксид кремния и смеси указанных оксидов металлов, в количестве от 10 до 50 мас.%,
б) один или несколько термопластичных полиуретанов в количестве от 20 до 75 мас.%,
в) один или несколько изоцианатов в количестве от 0,5 до 25 мас.%,
г) одно или несколько соединений, обладающих действием антиадгезионных и диспергирующих вспомогательных средств, в количестве от 0,5 до 15 мас.%,
при этом суммарное содержание компонентов а)-г) составляет по меньшей мере 90 мас.% в пересчете на массу технологической добавки.
2. Технологическая добавка по п.1, отличающаяся тем, что на поверхности гидрофобизированных металлооксидных частиц присутствуют/присутствует группы/группа
,  и/или .
3. Технологическая добавка по п.1 или 2, отличающаяся тем, что гидрофобизированные металлооксидные частицы представляют собой частицы пирогенного происхождения.
2
4. Технологическая добавка по п.3, отличающаяся тем, что плотность расположения OH-групп на поверхности гидрофобизированных металлооксидных частиц составляет не более 1 OH/нм.
5. Технологическая добавка по п.3, отличающаяся тем, что гидрофобизированные металлооксидные частицы представляют собой гидрофобизированные частицы диоксида кремния пирогенного происхождения.
6. Технологическая добавка по п.1, отличающаяся тем, что антиадгезионное и диспергирующее средство выбрано из группы, включающей эфиры и амиды алифатических карбоновых кислот и их солей, в каждом случае с 10-45 атомами углерода.
7. Способ получения технологической добавки по одному из пп.1-6, отличающийся тем, что смесь из расплава термопластичного полиуретана и гидрофобизированных металлооксидных частиц, изоцианата и антиадгезионного и диспергирующего средства дозируют в экструдер или устройство для литья под давлением.
8. Применение технологической добавки по одному из пп.1-7 при переработке термопластичных полиуретанов в пленки, тонкие листы, шланги, оболочки кабелей, изделия, получаемые литьем под давлением, или волокна.
9. Способ изготовления самонесущей пленки, отличающийся тем, что в экструдер дозируют смесь из термопластичного полиуретана и технологической добавки по одному из пп.1-6, используемой в количестве от 0,5 до 35 мас.% в пересчете на общее количество термопластичного полиуретана, эту смесь расплавляют и экструдируют через головку для экструзии пленок с получением пленки.